(57)【要約】　　　（修正有）【課題】耐水性、耐光性、耐擦過性及び分散安定性に優れた水系インクおよび安定した吐出性により高印字濃度を付与できるインクジェット記録用水系インクを提供する。【解決手段】着色剤を含有する水不溶性ビニルポリマーのポリマー粒子の水分散体を含有する水系インクであって、ビニルポリマーが式（Ｉ）：2004002662.tif 000011で表される（メタ）アクリル酸エステルモノマーＡ、式（ＩＩ）：2004002662.tif 000012で表される（メタ）アクリル酸エステルモノマーＢ及び式（ＩＩＩ）：2004002662.tif 000013で表される（メタ）アクリル酸エステルモノマーＣ（式中、Ｒ１　は水素原子又はメチル基、Ｒ２　は水素原子、炭素数１〜２０のアルキル基又は炭素数１〜９のアルキルフェニル基、ｍは１〜３０の数、ｎは１〜３０の数を示す）からなる群より選ばれた１種以上５〜４５重量％、塩生成基含有モノマー３〜４０重量％、及び（メタ）アクリル酸エステルモノマーＡ、Ｂ及びＣ並びに塩生成基含有モノマーと共重合可能なモノマー１５〜９２重量％を含有するモノマー組成物を重合させてなるビニルポリマーである水系インク。【選択図】　なし【特許請求の範囲】
【請求項１】
着色剤を含有する水不溶性ビニルポリマーのポリマー粒子の水分散体を含有する水系インクであって、ビニルポリマーが式（Ｉ）：
【化１】
2004002662.tif 000008
（式中、Ｒ１　は水素原子又はメチル基、Ｒ２　は水素原子、炭素数１〜２０のアルキル基又は炭素数１〜９のアルキルフェニル基、ｍは１〜３０の数を示す）
で表される（メタ）アクリル酸エステルモノマーＡ、式（ＩＩ）：
【化２】
2004002662.tif 000009
（式中、Ｒ１　、Ｒ２　及びｍは前記と同じ。ｎは１〜３０の数を示す。オキシエチレン基及びオキシプロピレン基はブロック付加又はランダム付加している）
で表される（メタ）アクリル酸エステルモノマーＢ及び式（ＩＩＩ）：
【化３】
2004002662.tif 000010
（式中、Ｒ１　、Ｒ２　、ｍ及びｎは前記と同じ。オキシプロピレン基及びオキシテトラメチレン基はブロック付加又はランダム付加している）
で表される（メタ）アクリル酸エステルモノマーＣからなる群より選ばれた１種以上５〜４５重量％、塩生成基含有モノマー３〜４０重量％、及び（メタ）アクリル酸エステルモノマーＡ、Ｂ及びＣ並びに塩生成基含有モノマーと共重合可能なモノマー１５〜９２重量％を含有するモノマー組成物を重合させてなるビニルポリマーである水系インク。
【請求項２】
着色剤が、顔料又は疎水性染料である請求項１記載の水系インク。
【請求項３】
モノマー組成物が、該共重合可能なモノマーとして芳香環含有モノマー及びマクロマーからなる群より選ばれた１種以上を含有するものである請求項１又は２記載の水系インク。
【請求項４】
芳香環含有モノマーが、スチレン、α―メチルスチレン、ビニルトルエン及びビニルナフタレンからなる群より選ばれた１種以上である請求項３記載の水系インク。
【請求項５】
マクロマーが、片末端に重合性官能基を有するスチレン系マクロマーである請求項３記載の水系インク。
【請求項６】
ビニルポリマーの重量平均分子量が３０００〜３０００００である請求項１〜５いずれか記載の水系インク。
【発明の詳細な説明】
【０００１】
【発明の属する技術分野】
本発明は、水系インクに関する。更に詳しくは、インクジェット記録用水系インク等として好適に使用しうる水系インクに関する。
【０００２】
【従来の技術】
インクジェット記録方式は、非常に微細なノズルからインク液滴を記録部材に直接吐出、付着させて、文字や画像を得る記録方式である。この方式によれば、使用する装置が低騒音で操作性がよいという利点を有するのみならず、カラー化が容易であり、かつ記録部材として普通紙を使用することができるという利点があるため、近年広く用いられている。インクジェットプリンタに使用されるインクには、耐水性や耐光性を向上させるため、近年顔料系インクが使用されている。
【０００３】
しかしながら、顔料系インクは、コピー用紙では顔料が表面に残留しずらく、印字濃度が低いという欠点がある。また、印字濃度を向上させるために、インク中の顔料量を増やすとインク粘度の増大を招き、インクの吐出性が低下するという欠点がある。
【０００４】
顔料系インクにおいては、印字濃度を向上させるためにポリエチレングリコール（メタ）アクリレートモノマー及びα，β―エチレン性不飽和カルボン酸を含有するポリマーを添加したり（例えば、特許文献１参照）、ポリエチレングリコール（メタ）アクリレートモノマー又はポリ（トリメチレングリコール）（メタ）アクリレートモノマーからなる高分子分散剤を添加すること（例えば、特許文献２参照）等が提案されている。また、顔料系インクの吐出安定性を向上させるために、ポリマー微粒子を添加したり（例えば、特許文献３、特許文献４及び特許文献５参照）、エチレンオキサイド付加物を添加すること（例えば、特許文献６参照）等が提案されている。
【０００５】
しかしながら、オキシエチレン基又はオキシトリメチレン基を含有する（メタ）アクリレートモノマーを共重合させたポリマーには、ポリマー自体の親水性が高く、コピー用紙に浸透しやすく、印刷すると印字濃度が低くなる欠点があるとともに、その親水性によりインク粘度が高く、安定した吐出性を確保することが困難であるという欠点がある。
【０００６】
【特許文献１】
特開平６−３０６３１７号公報
【特許文献２】
特開２０００−１４４０３１　号公報
【特許文献３】
特開平８−２１８０１５号公報
【特許文献４】
特開平８−１５１５４４号公報
【特許文献５】
特開平８−１７６４８８号公報
【特許文献６】
特開平８−１７６４８１号公報
【０００７】
【発明が解決しようとする課題】
本発明は、耐水性、耐光性、耐擦過性及び分散安定性に優れた水系インクを提供することを課題とし、更に吐出安定性が良好で、高印字濃度を付与できるインクジェット記録用水系インクを提供することを課題とする。
【０００８】
【課題を解決するための手段】
本発明は、着色剤を含有する水不溶性ビニルポリマーのポリマー粒子の水分散体を含有する水系インクであって、ビニルポリマーが式（Ｉ）：
【０００９】
【化４】
2004002662.tif 000002
【００１０】
（式中、Ｒ１　は水素原子又はメチル基、Ｒ２　は水素原子、炭素数１〜２０のアルキル基又は炭素数１〜９のアルキルフェニル基、ｍは１〜３０の数を示す）
で表される（メタ）アクリル酸エステルモノマーＡ〔以下、（メタ）アクリル酸エステルモノマーＡという〕、式（ＩＩ）：
【００１１】
【化５】
2004002662.tif 000003
【００１２】
（式中、Ｒ１　、Ｒ２　及びｍは前記と同じ。ｎは１〜３０の数を示す。オキシエチレン基及びオキシプロピレン基はブロック付加又はランダム付加している）
で表される（メタ）アクリル酸エステルモノマーＢ〔以下、（メタ）アクリル酸エステルモノマーＢという〕及び式（ＩＩＩ）：
【００１３】
【化６】
2004002662.tif 000004
【００１４】
（式中、Ｒ１　、Ｒ２　、ｍ及びｎは前記と同じ。オキシプロピレン基及びオキシテトラメチレン基はブロック付加又はランダム付加している）
で表される（メタ）アクリル酸エステルモノマーＣ〔以下、（メタ）アクリル酸エステルモノマーＣという〕からなる群より選ばれた１種以上（以下、「（メタ）アクリル酸モノマーＭ」という）５〜４５重量％、塩生成基含有モノマー３〜４０重量％、及び（メタ）アクリル酸エステルモノマーＭ並びに塩生成基含有モノマーと共重合可能なモノマー１５〜９２重量％を含有するモノマー組成物を重合させてなるビニルポリマーである水系インクに関する。
【００１５】
なお、本明細書にいう「（メタ）アクリ」とは、「アクリ」又は「メタクリ」を意味する。
【００１６】
【発明の実施の形態】
着色剤としては、耐光性及び耐水性の観点から、顔料及び疎水性染料が好ましい。
顔料としては、有機顔料及び無機顔料のいずれであってもよい。また、必要に応じて、それらに体質顔料を併用することもできる。
【００１７】
有機顔料としては、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アントラキノン顔料、キノフタロン顔料等が挙げられる。
【００１８】
好ましい有機顔料の具体例としては、Ｃ．Ｉ．ピグメント・イエロー　１３，　７４，　８３，１０９，　１２８，　１５１，　Ｃ．Ｉ．ピグメント・レッド　４８，　５７，　１２２，　１８４，　１８８，　Ｃ．Ｉ．ピグメント・バイオレット　１９，　Ｃ．Ｉ．　ピグメント・ブルー　１５，　１５：１，　１５：２，　１５：３，　１５：４，　１６，　Ｃ．Ｉ．　ピグメント・グリーン　７，　３６等が挙げられる。
【００１９】
無機顔料としては、カーボンブラック、金属酸化物、金属硫化物、金属塩化物等が挙げられる。これらの中では、特に黒色水系インクでは、カーボンブラックが好ましい。カーボンブラックとしては、ファーネスブラック、サーマルランプブラック、アセチレンブラック、チャンネルブラック等が挙げられる。
体質顔料としては、シリカ、炭酸カルシウム、タルク等が挙げられる。
【００２０】
疎水性染料は、ポリマー粒子中に含有させることができるものであればよく、その種類には特に制限がない。疎水性染料の例としては、油性染料、分散染料等が挙げられる。疎水性染料の溶解度は、ポリマー粒子に効率よく含有させる観点から、水分散体の製造時に疎水性染料を溶解させるために使用される有機溶媒に対して、２ｇ／Ｌ　以上が好ましく、２０〜５００　ｇ／Ｌ　がより好ましい。
【００２１】
油性染料としては、特に限定されるものではないが、例えば、Ｃ．Ｉ．ソルベント・ブラック３，　７，　２７，　２９，　３４、ニグロシン系の黒色染料；Ｃ．Ｉ．ソルベント・イエロー１４，　１６，　２９，　３０，　５６，　８２；Ｃ．Ｉ．ソルベント・レッド１，　３，　８，　１８，　２４，　２７，　４３，　４９，　５１，　７２，　７３；Ｃ．Ｉ．ソルベント・バイオレット　３；Ｃ．Ｉ．ソルベント・ブルー２，　１１，　７０；Ｃ．Ｉ．ソルベント・グリーン３，　７；Ｃ．Ｉ．ソルベント・オレンジ２等が挙げられる。
【００２２】
分散染料としては、特に限定されるものではないが、好ましい例としては、Ｃ．Ｉ．ディスパーズ・イエロー５，　４２，　５４，　６４，　７９，　８２，　８３，　９３，　９９，　１００，　１１９，　１２２，　１２４，　１２６，　１６０，　１８４：１，　１８６，　１９８，　１９９，　２０４，　２２４，　２３７　；Ｃ．Ｉ．ディスパーズ・オレンジ１３，　２９，　３１：１，　３３，　４９，　５４，　５５，　６６，　７３，　１１８，　１１９，　１６３　；Ｃ．Ｉ．ディスパーズ・レッド５４，　６０，　７２，　７３，　８６，　８８，　９１，　９３，　１１１，　１２６，　１２７，　１３４，　１３５，１４３，　１４５，　１５２，　１５３，　１５４，　１５９，　１６４，　１６７：１，　１７７，　１８１，　２０４，　２０６，　２０７，　２２１，２３９，　２４０，　２５８，　２７７，　２７８，　２８３，　３１１，　３２３，　３４３，　３４８，　３５６，　３６２　；Ｃ．Ｉ．ディスパーズ・バイオレット３３；Ｃ．Ｉ．ディスパーズ・ブルー５６，　６０，　７３，　８７，　１１３，　１２８，　１４３，　１４８，　１５４，　１５８，　１６５，　１６５：１，　１６５：２，　１７６，　１８３，　１８５，　１９７，　１９８，　２０１，　２１４，　２２４，　２２５，　２５７，　２６６，　２６７，　２８７，　３５４，　３５８，　３６５，　３６８；Ｃ．Ｉ．ディスパーズ・グリーン６：１，９等が挙げられる。これらの中では、イエローとしてＣ．Ｉ．ソルベント・イエロー２９及び３０、シアンとしてＣ．Ｉ．ソルベント・ブルー７０、マゼンタとしてＣ．Ｉ．ソルベント・レッド１８及び４９、ブラックとしてＣ．Ｉ．ソルベント・ブラック３が好ましい。
【００２３】
商業的に入手しうる油性染料としては、例えば、Ｎｕｂｉａｎ　Ｂｌａｃｋ　ＰＣ−０８５０、Ｏｉｌ　Ｂｌａｃｋ　ＨＢＢ　、Ｏｉｌ　Ｂｌａｃｋ　８６０　、Ｏｉｌ　Ｙｅｌｌｏｗ　１２９、Ｏｉｌ　Ｙｅｌｌｏｗ　１０５、Ｏｉｌ　Ｐｉｎｋ　３１２、ＯｉｌＲｅｄ　５Ｂ　、Ｏｉｌ　Ｓｃａｒｌｅｔ　３０８　、Ｖａｌｉ　Ｆａｓｔ　Ｂｌｕｅ　２６０６　、Ｏｉｌ　Ｂｌｕｅ　ＢＯＳ〔以上、オリエント化学（株）製、商品名〕、Ｎｅｏｐｅｎ　Ｙｅｌｌｏｗ　０７５　、Ｎｅｏｐｅｎ　Ｍａｇｅｎｔａ　ＳＥ１３７８　、Ｎｅｏｐｅｎ　Ｂｌｕｅ　８０８　、Ｎｅｏｐｅｎ　Ｂｌｕｅ　ＦＦ４０１２、Ｎｅｏｐｅｎ　Ｃｙａｎ　ＦＦ４２３８〔以上、ＢＡＳＦ社製、商品名〕等が挙げられる。
【００２４】
着色剤の量は、印字濃度及びポリマー粒子中に含有させやすさの観点から、水不溶性ビニルポリマー（以下、「ビニルポリマー」という）の樹脂固形分１００　重量部に対して２０〜１２００重量部、好ましくは５０〜９００　重量部であることが望ましい。
【００２５】
ビニルポリマーは、（メタ）アクリル酸エステルモノマーＭと、塩生成基含有モノマーと、（メタ）アクリル酸エステルモノマーＭ及び塩生成基含有モノマーと共重合可能なモノマー（以下、「共重合可能なモノマー」という）を含有するモノマー組成物を重合させることによって得られる。
【００２６】
塩生成基を中和させた後のビニルポリマーの２５℃での水に対する溶解度は、水系インクの低粘度化の観点から、１０重量％以下が好ましく、５重量％以下がより好ましく、１重量％以下が更に好ましい。
【００２７】
ビニルポリマーにおいて、（メタ）アクリル酸エステルモノマーＡを他のモノマーと共重合させていることにより、吐出性に優れた水系インクを得ることができる。これは、（メタ）アクリル酸エステルモノマーＡの疎水性の高いプロピレンオキサイド基と着色剤との間に疎水性相互作用が強まり、着色剤に強い吸着性を維持することができるため、ポリマー粒子の疎水性が強くなり、粘度が低くなることに基づくものと考えられる。
【００２８】
また、ビニルポリマーにおいて、（メタ）アクリル酸エステルモノマーＢ又は（メタ）アクリル酸エステルモノマーＣを他のモノマーと共重合させていることにより、着色剤に優れた分散安定性を付与できる。これは、着色剤に対する（メタ）アクリル酸エステルモノマーＢ又は（メタ）アクリル酸エステルモノマーＣのオキシプロピレン基の強い吸着性により、疎水性水和層、及び親水性の高いオキシエチレン基又はオキシテトラメチレン基の親水性水和層がインク中で広がることに基づくものと考えられる。
【００２９】
オキシプロピレン基のみを含有する（メタ）アクリル酸エステルモノマーとオキシエチレン基のみを含有する（メタ）アクリル酸エステルモノマーとを共重合させたビニルポリマー、及びオキシプロピレン基のみを含有する（メタ）アクリル酸エステルモノマーとオキシテトラメチレン基のみを含有する（メタ）アクリル酸エステルモノマーとを共重合させたビニルポリマーでは、ポリマー粒子の分散安定性を高めることができない。これは、親水性水和層のインク中での広がりが充分ではないことに基づくものと考えられる。
【００３０】
式（Ｉ）　〜（ＩＩＩ）　において、Ｒ１　は水素原子又はメチル基である。
【００３１】
Ｒ２　は、水素原子、炭素数１〜２０のアルキル基又は炭素数１〜９のアルキルフェニル基である。これらの中では、オクチル基及びノニルフェニル基が耐水性及び耐擦過性の観点から好ましい。
【００３２】
ｍは、１〜３０の数である。吐出性及び印字濃度の観点から、ｍは、好ましくは２〜２５の数、より好ましくは２〜２０の数である。
【００３３】
ｎは、１〜３０の数である。吐出性及び印字濃度の観点から、ｎは、好ましくは２〜２５の数、より好ましくは２〜２０の数である。
【００３４】
モノマーＢにおいて、オキシエチレン基及びオキシプロピレン基は、ブロック付加又はランダム付加している。モノマーＣにおいて、オキシプロピレン基及びオキシテトラメチレン基は、ブロック付加又はランダム付加している。
【００３５】
（メタ）アクリル酸エステルモノマーＡの具体例としては、ポリプロピレングリコールモノ（メタ）アクリレート等が挙げられる。これらは、それぞれ単独で又は２種以上を混合して用いることができる。
【００３６】
（メタ）アクリル酸エステルモノマーＢの具体例としては、エチレングリコール・プロピレングリコール（メタ）アクリレート、ポリ（エチレングリコール・プロピレングリコール）モノ（メタ）アクリレート、、オクトキシポリエチレングリコール・ポリプロピレングリコールモノ（メタ）アクリレート、オクトキシポリ（エチレングリコール・プロピレングリコール）モノ（メタ）アクリレート、ステアロキシポリエチレングリコール・ポリプロピレングリコールモノ（メタ）アクリレート、ステアロキシポリ（エチレングリコール・プロピレングリコール）モノ（メタ）アクリレート、ノニルフェノキシポリエチレングリコール・ポリプロピレングリコールモノ（メタ）アクリレート、ノニルフェノキシポリ（エチレングリコール・プロピレングリコール）モノ（メタ）アクリレート等が挙げられる。これらは、それぞれ単独で又は２種以上を混合して用いることができる。
【００３７】
（メタ）アクリル酸エステルモノマーＣの具体例としては、プロピレングリコール・テトラメチレングリコールモノ（メタ）アクリレート、ポリ（プロピレングリコール・テトラメチレングリコール）モノ（メタ）アクリレート、プロピレングリコール・ポリブチレングリコールモノ（メタ）アクリレート、ポリ（プロピレングリコール・ブチレングリコール）モノ（メタ）アクリレート等が挙げられる。これらはそれぞれ単独で又は２種以上を混合して用いることができる。
【００３８】
（メタ）アクリル酸エステルモノマーＡ〜Ｃの中では、ポリプロピレングリコールモノ（メタ）アクリレート、エチレングリコール・プロピレングリコール（メタ）アクリレート及びポリ（エチレングリコール・プロピレングリコール）モノ（メタ）アクリレートは、インク粘度及び吐出性の観点から好ましい。
【００３９】
商業的に入手しうる（メタ）アクリル酸エステルモノマーＡ〜Ｃの例としては、日本油脂（株）製のブレンマーＰＰ−１０００，　ＰＰ−５００，　ＰＰ−８００，　ＡＰ−１５０，　ＡＰ−４００，　ＡＰ−５５０，　ＡＰ−８００，　ＰＥＰ−３００，　７０ＰＥＰ−３５０Ｂ，　ＡＥＰ　シリーズ，３０ＰＰＴ−８００，　５０ＰＰＴ−８００，　７０ＰＰＴ−８００，　ＡＰＴシリーズ，１０ＰＰＢ−５００Ｂ，　１０ＡＰＢ−５００Ｂ，　５０ＰＯＥＰ−８００Ｂ，　５０ＡＯＥＰ−８００Ｂ，　ＡＳＥＰシリーズ，ＰＮＥＰシリーズ，　ＰＮＰＥシリーズ，　４３ＡＮＥＰ−５００，　７０ＡＮＥＰ−５５０等が挙げられる。
【００４０】
ビニルポリマーにおける（メタ）アクリル酸エステルモノマーＡ〜Ｃの含量は、印字濃度及びインク粘度の観点から、５〜４５重量％、好ましくは５〜３５重量％である。
【００４１】
塩生成基含有モノマーとしては、アニオン性モノマー及びカチオン性モノマーが好ましい。アニオン性モノマー及びカチオン性モノマーは、それぞれ単独で又は２種以上を混合して用いることができる。
【００４２】
アニオン性モノマーとしては、不飽和カルボン酸モノマー、不飽和スルホン酸モノマー及び不飽和リン酸モノマーからなる群より選ばれた１種以上が挙げられる。
【００４３】
不飽和カルボン酸モノマーとしては、例えば、アクリル酸、メタクリル酸、クロトン酸、イタコン酸、マレイン酸、フマル酸、シトラコン酸、２−メタクリロイルオキシメチルコハク酸等が挙げられる。これらは、それぞれ単独で又は２種以上を混合して用いることができる。
【００４４】
不飽和スルホン酸モノマーとしては、例えば、スチレンスルホン酸、２−アクリルアミド−２−メチルプロパンスルホン酸、３−スルホプロピル（メタ）アクリル酸エステル、ビス−（３−スルホプロピル）−イタコン酸エステル等が挙げられる。これらは、それぞれ単独で又は２種以上を混合して用いることができる。
【００４５】
不飽和リン酸モノマーとしては、例えば、ビニルホスホン酸、ビニルホスフェート、ビス（メタクリロキシエチル）ホスフェート、ジフェニル−２−アクリロイロキシエチルホスフェート、ジフェニル−２−メタクリロイロキシエチルホスフェート、ジブチル−２−アクリロイロキシエチルホスフェート等が挙げられる。これらは、それぞれ単独で又は２種以上を混合して用いることができる。
【００４６】
アニオン性モノマーの中では、インク粘度及び吐出性の観点から、不飽和カルボン酸モノマーが好ましく、アクリル酸及びメタクリル酸がより好ましい。
【００４７】
カチオン性モノマーとしては、不飽和３級アミン含有ビニルモノマー及び不飽和アンモニウム塩含有ビニルモノマーからなる群より選ばれた１種以上が挙げられる。
【００４８】
不飽和３級アミン含有モノマーとしては、例えば、Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリルアミド、Ｎ，Ｎ−ジメチルアリールアミン、ビニルピロリドン、２−ビニルピリジン、４−ビニルピリジン、２−メチル−６−ビニルピリジン、５−エチル−２−ビニルピリジン等が挙げられる。これらは、それぞれ単独で又は２種以上を混合して用いることができる。
【００４９】
不飽和アンモニウム塩含有モノマーとしては、例えば、Ｎ，Ｎ−ジメチルアミノエチル（メタ）アクリレート四級化物、Ｎ，Ｎ−ジエチルアミノエチル（メタ）アクリレート四級化物、Ｎ，Ｎ−ジメチルアミノプロピル（メタ）アクリレート四級化物等が挙げられる。これらは、それぞれ単独で又は２種以上を混合して用いることができる。
【００５０】
カチオン性モノマーの中では、Ｎ，Ｎ−ジメチルアミノエチル（メタ）アクリレート、Ｎ，Ｎ−ジメチルアミノプロピル（メタ）アクリルアミド及びビニルピロリドンが好ましい。
【００５１】
ビニルポリマーにおける塩生成基含有モノマーの含量は、分散安定性及び吐出安定性の観点から、３〜４０重量％、好ましくは５〜３０重量％である。
【００５２】
共重合可能なモノマーとしては、例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、ベンジル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等の炭素数１〜１８のアルキル基を有する（メタ）アクリル酸エステル類；芳香環含有モノマー；マクロマー等が挙げられ、これらは、それぞれ単独で又は２種以上を混合して用いることができる。
【００５３】
なお、前記（イソ又はターシャリー）及び（イソ）は、これらの基が存在している場合とそうでない場合の双方を意味し、これらの基が存在していない場合には、ノルマルを示す。
【００５４】
共重合可能なモノマーの含量は、印字濃度及び耐水性の観点から、１５〜９２重量％、好ましくは３５〜９０重量％である。
【００５５】
モノマー組成物が共重合可能なモノマーとして、芳香環含有モノマー及びマクロマーからなる群より選ばれた１種以上を含有するものであることが、耐水性及び耐擦過性の観点から好ましい。
【００５６】
芳香環含有モノマーは、耐水性の観点から、スチレン、ビニルナフタレン、α―メチルスチレン、ビニルトルエン、エチルビニルベンゼン、４−ビニルビフェニル、１，１−ジフェニルエチレン、ベンジル（メタ）アクリレート、フェノキシエチル（メタ）アクリレート、２−ヒドロキシ−３−フェノキシプロピルアクリレート、２−メタクリロイロキシエチル−２−ヒドロキシプロピルフタレート、２−アクリロイロキシエチルフタル酸、ネオペンチルグリコールアクリル酸安息香酸エステルからなる群より選ばれた１種以上であることが好ましい。これらの中ではスチレン、α−メチルスチレン、ビニルトルエン及びビニルナフタレンが、耐水性及び耐擦過性の観点から、より好ましい。
【００５７】
ビニルポリマーにおける芳香環含有モノマーの含量は、耐水性、耐擦過性、インク粘度及び吐出安定性の観点から、好ましくは０．１　〜７０重量％、より好ましくは１〜５０重量％である。
【００５８】
マクロマーの代表例としては、片末端に重合性官能基を有し、好ましくは数平均分子量が５００　〜５０００００、より好ましくは１０００〜１００００　であるマクロマーが挙げられる。
【００５９】
マクロマーの具体例としては、片末端に重合性官能基を有するスチレン系マクロマー、片末端に重合性官能基を有するシリコーン系マクロマー、片末端に重合性官能基を有するメチルメタクリレート系マクロマー、片末端に重合性官能基を有するスチレン・アクリロニトリル系マクロマー、片末端に重合性官能基を有するブチルアクリレート系マクロマー、片末端に重合性官能基を有するイソブチルメタクリレート系マクロマー等が挙げられる。これらの中では、ビニルポリマーに着色剤を十分に含有させる観点から、片末端に重合性官能基を有するスチレン系マクロマーが好ましい。
【００６０】
片末端に重合性官能基を有するスチレン系マクロマーとしては、片末端に重合性官能基を有するスチレン単独重合体及び片末端に重合性官能基を有する、スチレンと他のモノマーとの共重合体が挙げられる。
【００６１】
片末端に重合性官能基を有する、スチレンと他のモノマーとの共重合体において、他のモノマーとしては、アクリロニトリル等が挙げられる。また、そのスチレン含量は、顔料が十分にビニルポリマーに含有されるようにする観点から、好ましくは６０重量％以上、より好ましくは７０重量％以上である。
【００６２】
片末端に重合性官能基を有するスチレン系マクロマーの中では、片末端に重合性官能基としてアクリロイルオキシ基又はメタクリロイルオキシ基を有するスチレン系マクロマーが好ましい。
【００６３】
商業的に入手しうるスチレン系マクロマーとしては、例えば、東亜合成（株）製のＡＳ−６，　ＡＮ−６，　ＡＮ−６Ｓ，　ＨＳ−６Ｓ，　ＨＳ−６等が挙げられる。
【００６４】
シリコーンマクロマーの中では、式（ＩＶ）：
Ｘ（Ｙ）ｑ　Ｓｉ（Ｒ３　）３−ｒ　　（Ｚ）ｒ　　　　　　　　　　　（ＩＶ）
（式中、Ｘは重合可能な不飽和基、Ｙは２価の結合基、Ｒ３　はそれぞれ独立して水素原子、低級アルキル基、アリール基又はアルコキシ基、Ｚは５００　以上の数平均分子量を有する１価のシロキサンポリマーの残基、ｑは０又は１、ｒは１〜３の整数を示す）
で表されるシリコーンマクロマーが、インクジェットプリンターのヘッドの焦げ付きを防止する観点から好ましい。
【００６５】
式（ＩＶ）で表されるシリコーンマクロマーにおいて、Ｘは重合可能な不飽和基である。重合可能な不飽和基の代表例としては、ＣＨ２　＝ＣＨ−　基、ＣＨ２　＝Ｃ（ＣＨ３　）−基等の炭素数２〜６の１価の不飽和炭化水素基が挙げられる。
【００６６】
Ｙは、２価の結合基である。２価の結合基の代表例としては、−ＣＯＯ−　基、−ＣＯＯＣａａ　Ｈ２ａ　−　基（ａは１〜５の整数を示す）、フェニレン基等の２価の結合基が挙げられる。これらの中では−ＣＯＯＣ３Ｈ６　−が好ましい。
【００６７】
Ｒ３　は、それぞれ独立して水素原子、低級アルキル基、アリール基又はアルコキシ基である。Ｒ３　の具体例としては、水素原子；メチル基、エチル基等の炭素数１〜５の低級アルキル基；フェニル基等の炭素数６〜２０のアリール基、メトキシ基等の炭素数１〜２０のアルコキシ基等が挙げられる。これらの中では、メチル基が好ましい。
【００６８】
Ｚは、好ましくは５００　以上の数平均分子量を有する１価のシロキサンポリマーの残基である。好ましいＺとしては、数平均分子量５００　〜５０００のジメチルシロキサンポリマーの１価の残基が挙げられる。
【００６９】
ｑは０又は１であるが、好ましくは１である。ｒは１〜３の整数であるが、より好ましくは１である。
【００７０】
シリコーンマクロマーの代表例としては、式（Ｖ）：
ＣＨ２　＝ＣＲ４−ＣＯＯＣ３Ｈ６−［Ｓｉ（Ｒ５）２−Ｏ　］　ｂ　−Ｓｉ（Ｒ５）３　　　　　　　　（Ｖ）
（式中、Ｒ４　は水素原子又はメチル基、Ｒ５　はそれぞれ独立して水素原子又は炭素数１〜５の低級アルキル基、ｂは５〜６０の数を示す）で表されるシリコーンマクロマー、式（ＶＩ）：
ＣＨ２　＝ＣＲ４−ＣＯＯ−［Ｓｉ（Ｒ５）２−Ｏ］ｂ　−Ｓｉ（Ｒ５）３　　　　　　　　　　　　　　　　　（ＶＩ）
（式中、Ｒ４　、Ｒ５　及びｂは前記と同じ）で表されるシリコーンマクロマー、式（ＶＩＩ）：
ＣＨ２　＝ＣＲ４−Ｐｈ−［Ｓｉ（Ｒ５）２−Ｏ］　ｂ　−Ｓｉ（Ｒ５）　３　　　　　　　　　　　　　　　　（ＶＩＩ）
（式中、Ｐｈはフェニレン基、Ｒ４　、Ｒ５　及びｂは前記と同じ）で表されるシリコーンマクロマー、式（ＶＩＩＩ）：
ＣＨ２　＝ＣＲ４−ＣＯＯＣ３Ｈ６−Ｓｉ（ＯＥ）３　　　　　　　　　　　　　　　　　　　　　　　　　　　（ＶＩＩＩ）
〔式中、Ｒ４　は前記と同じ。Ｅは式：−［Ｓｉ（Ｒ４）２−Ｏ］ｃ　−Ｓｉ（Ｒ４）３基（Ｒ４　は前記と同じ。ｃは５〜６５の数を示す）を示す〕
で表されるシリコーンマクロマー等が挙げられる。
【００７１】
これらの中では、式（Ｖ）　で表されるシリコーンマクロマーが好ましく、特に式（ＩＸ）：
ＣＨ２　＝Ｃ（ＣＨ３）−ＣＯＯＣ３Ｈ６−［Ｓｉ（ＣＨ３）２−Ｏ］ｄ　−Ｓｉ（ＣＨ３）３　　　　　　　　（ＩＸ）
（式中、ｄは８〜４０の数を示す）
で表されるシリコーンマクロマーが好ましい。その例として、ＦＭ−０７１１　〔チッソ（株）製、商品名〕等が挙げられる。
【００７２】
マクロマーの数平均分子量は、溶媒として１ｍｍｏｌ／Ｌ　のドデシルジメチルアミン含有クロロホルムを用いたゲルクロマトグラフィーにより、標準物質としてポリスチレンを用いて測定される。
【００７３】
ビニルポリマーにおけるマクロマーの含量は、耐水性及び耐擦過性の観点から、好ましくは０．１　〜４０重量％、より好ましくは１〜３０重量％である。
【００７４】
ビニルポリマーの重量平均分子量（後述する製造例１〜４に記載の方法で測定）は、印字濃度と吐出安定性の観点から、好ましくは３０００〜３０００００、より好ましくは５０００〜２０００００である。
【００７５】
ビニルポリマーは、塊状重合法、溶液重合法、懸濁重合法、乳化重合法等の公知の重合法により、モノマー組成物を重合させることによって製造される。これらの重合法の中では、溶液重合法が好ましい。
【００７６】
溶液重合法で用いる溶媒は、極性有機溶媒であることが好ましい。極性有機溶媒が水混和性を有する場合には、水と混合して用いることもできる。
【００７７】
極性有機溶媒としては、例えば、メタノール、エタノール、プロパノール等の炭素数１〜３の脂肪族アルコール；アセトン、メチルエチルケトン等のケトン類；酢酸エチル等のエステル類等が挙げられる。これらの中では、メタノール、エタノール、アセトン、メチルエチルケトン又はこれらと水との混合液が好ましい。
【００７８】
なお、重合の際には、ラジカル重合開始剤を用いることができる。ラジカル重合開始剤としては、２，　２’　−アゾビスイソブチロニトリル、２，　２’　−アゾビス（２，　４−ジメチルバレロニトリル）、ジメチル−２，　２’　−アゾビスブチレート、２，　２’　−アゾビス（２−メチルブチロニトリル）、１，　１’　−アゾビス（１−シクロヘキサンカルボニトリル）等のアゾ化合物が好適である。また、ｔ−ブチルペルオキシオクトエート、ジ−ｔ−ブチルペルオキシド、ジベンゾイルオキシド等の有機過酸化物を使用することもできる。
【００７９】
重合開始剤の量は、モノマー組成物１モルあたり、好ましくは０．００１　〜５モル、より好ましくは０．０１〜２モルである。
【００８０】
なお、重合の際には、更に重合連鎖移動剤を添加してもよい。重合連鎖移動剤の具体例としては、オクチルメルカプタン、ｎ−ドデシルメルカプタン、ｔ−ドデシルメルカプタン、ｎ−テトラデシルメルカプタン、２−メルカプトエタノール等のメルカプタン類；ジメチルキサントゲンジスルフィド、ジイソプロピルキサントゲンジスルフィド等のキサントゲンジスルフィド類；テトラメチルチウラムジスルフィド、テトラブチルチウラムジスルフィド等のチウラムジスルフィド類；四塩化炭素、臭化エチレン等のハロゲン化炭化水素類；ペンタフェニルエタン等の炭化水素類；アクロレイン、メタクロレイン、アリルアルコール、２−エチルヘキシルチオグリコレート、ターピノーレン、α−テルピネン、γ−テルピネン、ジテルペン、α−メチルスチレンダイマー、９，　１０−ジヒドロアントラセン、１，　４−ジヒドロナフタレン、インデン、１，　４−シクロヘキサジエン等の不飽和環状炭化水素化合物；２，　５−ジヒドロフラン等の不飽和ヘテロ環状化合物等が挙げられる。これらの重合連鎖移動剤は、それぞれ単独で又は２種以上を混合して用いることができる。
【００８１】
モノマー組成物の重合条件は、使用するラジカル重合開始剤、モノマー、溶媒の種類等によって異なるので一概には決定することができない。通常、重合温度は、好ましくは３０〜１００　℃、より好ましくは５０〜８０℃であり、重合時間は好ましくは１〜２０時間である。また、重合雰囲気は、窒素ガス等の不活性ガス雰囲気であることが好ましい。
【００８２】
重合反応の終了後、反応溶液から再沈澱、溶媒留去等の公知の方法により、生成したビニルポリマーを単離することができる。また、得られたビニルポリマーは、再沈澱を繰り返したり、膜分離、クロマトグラフ法、抽出法等により、未反応のモノマー等を除去して精製することができる。
【００８３】
疎水性染料が含有するポリマー粒子の水分散体は、公知の乳化法によって製造することができる。例えば、ポリマー及び疎水性染料を有機溶媒に溶解させ、必要に応じて中和剤を加えてポリマー中の塩生成基をイオン化し、これに水を添加した後、必要に応じて分散機又は超音波乳化機を用いて分散を行ない、その有機溶媒を留去して水系に転相することによって得ることができる。
【００８４】
また、顔料を含有させたポリマー粒子の水分散体を得る方法としては、ポリマーを有機溶媒に溶解させ、顔料、水、中和剤及び必要に応じて界面活性剤を加えて混練した後、必要に応じて水で希釈し、有機溶媒を留去して水系にする方法が好ましい。
【００８５】
有機溶媒としては、アルコール系溶媒、ケトン系溶媒及びエーテル系溶媒が好ましく、親水性有機溶媒がより好ましい。
【００８６】
アルコール系溶媒としては、例えば、メタノール、エタノール、イソプロパノール、ｎ−ブタノール、第３級ブタノール、イソブタノール、ジアセトンアルコール等が挙げられる。
【００８７】
ケトン系溶媒としては、例えば、アセトン、メチルエチルケトン、ジエチルケトン、メチルイソブチルケトン等が挙げられる。エーテル系溶媒としては、ジブチルエーテル、テトラヒドロフラン、ジオキサン等が挙げられる。これらの溶媒の中では、イソプロパノール、アセトン及びメチルエチルケトンが好ましい。
【００８８】
また、必要により、有機溶媒と、高沸点親水性有機溶媒とを併用してもよい。高沸点親水性有機溶媒としては、フェノキシエタノール、エチレングリコールモノメチルエーテル、ジエチレングリコールモノメチルエーテル、ジエチレングリコールモノエチルエーテル、ジエチレングリコールジエチルエーテル等が挙げられる。
【００８９】
中和剤として、塩生成基の種類に応じて酸又は塩基を使用することができる。酸としては、塩酸、硫酸等の無機酸、酢酸、プロピオン酸、乳酸、コハク酸、グリコール酸、グルコン酸、グリセリン酸等の有機酸が挙げられる。塩基としては、トリメチルアミン、トリエチルアミン等の３級アミン類、アンモニア、水酸化ナトリウム、水酸化カリウム等が挙げられる。
【００９０】
中和度には、特に限定がない。通常、得られる水分散体の液性が中性、例えば、ｐＨが４．５　〜１０であることが好ましい。
【００９１】
着色剤を含有するポリマー粒子の平均粒径は、ノズルの目詰まり防止及び分散安定性の観点から、好ましくは０．０１〜０．５０μｍ、より好ましくは０．０２〜０．３０μｍ、更に好ましくは０．０５〜０．２０μｍである。平均粒径は実施例に示す「保存前の平均粒径」に相当し、実施例に示す方法で測定される。
【００９２】
水系インクにおける着色剤を含有するポリマー粒子の水分散体の量は、通常、印字濃度及び吐出安定性の観点から、水系インクにおけるポリマー粒子の含有量が、好ましくは０．５　〜３０重量％、より好ましくは１〜１５重量％となるように調整することが望ましい。
【００９３】
本発明の水系インクにおいて、ポリマー粒子以外は水であるが、必要により、湿潤剤、分散剤、消泡剤、防黴剤、キレート剤等の添加剤を含有させることできる。
【００９４】
湿潤剤としては、エチレングリコール、プロピレングリコール、ジエチレングリコール、トリエチレングリコール、ポリエチレングリコール、グリセリン、ジエチレングリコールジエチルエーテル、ジエチレングリセリンモノｎ−ブチルエーテル等の多価アルコール及びそのエーテル、アセテート類、Ｎ−メチル−２−ピロリドン、１，３−ジメチルイミダゾリジノン等の含窒素化合物を使用することができる。水系インク中における湿潤剤の量は、好ましくは０．１　〜５０重量％、より好ましくは０．１　〜３０重量％である。
【００９５】
また、分散剤としては、アニオン系、ノニオン系、カチオン系、両性系の分散剤を用いることができる。
【００９６】
かくして得られる本発明の水系インクは、（メタ）アクリル酸エステルモノマーＭ由来の構造中のオキシプロピレン基による疎水性水和層の働きにより、疎水性が高く、インクが低粘度化され、吐出性及び分散安定性に優れたインクジェット記録用水系インクとなる。
【００９７】
また、本発明の水系インクの着色剤として、顔料又は疎水性染料を用いた場合には、耐光性及び耐水性に優れた印字物を得ることができる。
【００９８】
更に、ビニルポリマーとして、芳香環含有モノマー及びマクロマーを用いた場合には、耐水性及び耐擦過性により優れた印字物を得ることができる。
【００９９】
また、本発明の水系インクは、付与された高い疎水性により、親水性表面をもつ紙への浸透が抑制されるので、着色剤を紙表面に効果的に残留させることができるため、高い印字濃度を得ることができる。
【０１００】
【実施例】
製造例１〜４及び比較製造例１
反応容器内に、メチルエチルケトン２０重量部及び重合連鎖移動剤（２−メルカプトエタノール）０．０３重量部、表１に示す各モノマーの重量部数の１０％を入れて混合し、窒素ガス置換を十分に行い、混合溶液を得た。
【０１０１】
一方、滴下ロートに、表１に示すモノマーの重量部数の９０％を仕込み、重合連鎖移動剤（２−メルカプトエタノール）０．２７重量部、メチルエチルケトン６０重量部及び２，　２’　−アゾビス（２，　４−ジメチルバレロニトリル）１．２　重量部を入れて混合し、十分に窒素ガス置換を行い、混合溶液を得た。
【０１０２】
窒素雰囲気下、反応容器内の混合溶液を攪拌しながら６５℃まで昇温し、滴下ロート中の混合溶液を３時間かけて徐々に滴下した。滴下終了から６５℃で２時間経過後、２，　２’　−アゾビス（２，　４−ジメチルバレロニトリル）０．３　重量部をメチルエチルケトン５重量部に溶解した溶液を加え、更に６５℃で２時間、７０℃で２時間熟成させ、ポリマー溶液を得た。
【０１０３】
得られたポリマー溶液の一部を、減圧下、１０５　℃で２時間乾燥させ、溶媒を除去することによって単離し、標準物質としてポリスチレン、溶媒として１ｍｍｏｌ／Ｌのドデシルジメチルアミン含有クロロホルムを用いたゲルパーミエーションクロマトグラフィーにより重量平均分子量を測定した。その結果を表１に示す。
【０１０４】
なお、表１に示す各化合物の詳細は、以下のとおりである。
・ポリプロピレングリコールモノメタクリレート：アルドリッチジャパン（株）
製（数平均分子量：３７５）
・ポリ（エチレングリコール・プロピレングリコール）モノメタクリレート：日本油脂（株）製、商品名：ブレンマー５０ＰＥＰ−３００　、エチレンオキサイド付加モ
ル数３．５　モル
【０１０５】
・ポリ（プロピレングリコール・テトラメチレングリコール）モノメタクリレート：日本油脂（株）製、商品名：ブレンマー３０ＰＰＴ−８００Ｂ、プロピレンオキサイ
ド付加モル数４モル、テトラメチレンオキサイド付加モル数８モル
【０１０６】
・ポリエチレングリコールモノメタクリレート：日本油脂（株）製、商品名：ブ
レンマー５０ＰＥ−３５０、エチレンオキサイド付加モル数８モル
【０１０７】
・スチレンマクロマー：東亜合成（株）製、商品名：ＡＮ−６（スチレン・アクリロニトリル共重合マクロマー）、スチレン含量：７５　重量％、数平均分子量：６０００　、
重合性官能基：メタクリロイル基
【０１０８】
【表１】
2004002662.tif 000005
【０１０９】
実施例１〜４及び比較例１
製造例１〜４及び比較製造例１で得られたポリマー溶液を減圧乾燥させて得られたポリマー５重量部を、メチルエチルケトン４５重量部に溶かし、その中に中和剤（２０　％水酸化ナトリウム水溶液）を所定量加えて塩生成基を中和し、更にキナクリドン顔料〔Ｃ．Ｉ．ピグメント・レッド１２２　、大日本インキ化学工業（株）製、商品名：ファーストゲン・スーパー・マゼンタＲ　〕２０重量部を加え、ビーズミルで２時間混練した。
【０１１０】
得られた混練物に、イオン交換水１２０　重量部を加え、攪拌した後、減圧下で６０℃でメチルエチルケトンを除去し、更に一部の水を除去することにより、固形分濃度が２０重量％の顔料含有ビニルポリマー粒子の水分散体を得た。
【０１１１】
得られた顔料含有ビニルポリマー粒子の水分散体４０重量部、グリセリン１０重量部、２−ピロリドン５重量部、イソプロピルアルコール２重量部及びイオン交換水４３重量部を混合し、得られた混合液を０．５　μｍのフィルター〔アセチルセルロース膜、外径：２．５ｃｍ　、富士写真フイルム（株）製〕を取り付けた容量２５ｍＬの針なしシリンジ〔テルモ（株）製〕で濾過し、粗大粒子を除去し、水系インクを得た。
【０１１２】
比較例２
メチルエチルケトン５０重量部に、キナクリドン顔料〔Ｃ．Ｉ．ピグメント・レッド１２２　）２０重量部を加え、ビーズミルで２時間混練した。
【０１１３】
得られた混練物に、イオン交換水１２０　重量部を加え、攪拌した後、減圧下で６０℃でメチルエチルケトンを除去し、更に一部の水を除去することにより、固形分濃度が２０重量％の顔料粒子の水分散体を得た。
【０１１４】
実施例１〜４及び比較例１において、顔料含有ビニルポリマー粒子の水分散体の代わりに、得られた顔料粒子の水分散体を用いた以外は、実施例１〜４及び比較例１と同様にして、水系インクを得た。
【０１１５】
【表２】
2004002662.tif 000006
【０１１６】
次に、得られた水系インクの物性を下記方法に基づいて評価した。その結果を表３に示す。
【０１１７】
（１）　インク粘度
東機産業（株）製、ＲＥ８０Ｌ　型粘度計（ローター１）を用い、２０℃で１００　ｒ／ｍｉｎ　の粘度を測定し、以下の評価基準で評価した。
〔評価基準〕
◎：インク粘度が３．５ｍＰａ・ｓ未満
○：インク粘度が３．５ｍＰａ・ｓ以上４．５ｍＰａ・ｓ未満
△：インク粘度が４．５ｍＰａ・ｓ以上７．０ｍＰａ・ｓ未満
×：インク粘度が７．０ｍＰａ・ｓ以上
【０１１８】
（２）　吐出性
ヒューレット・パッカード（ＨＥＷＬＥＴＴ　ＰＡＣＫＡＲＤ　）社製のバブルジェットプリンター（型番：Ｄｅｓｋ　Ｊｅｔ−７２０Ｃ　）を用い、インクの吐出性を以下の評価基準で評価した。
〔評価基準〕
○：全ノズルで吐出良好
△：一部のノズルで吐出不良あり
×：吐出不良
【０１１９】
（３）　印字濃度
前記プリンターを用い、市販のコピー用紙にベタ印字し、２５℃で１時間放置後、印字濃度をマクベス濃度計（マクベス社製、品番：ＲＤ９１４）　で測定し、以下の評価基準に基づいて評価した。
〔評価基準〕
◎：印字濃度が１．２　以上
○：印字濃度が１．１　以上１．２　未満
△：印字濃度が１．０　以上１．１　未満
×：印字濃度が１．０　未満
【０１２０】
（４）　耐光性
前記印字濃度を測定したベタ印字物に、キセノンフェードメーター（ＡＴＬＡＳ　社製、商品名）　で１００００　カウント照射し続けた後、再びマクベス濃度計ＲＤ９１４　で照射前における測定と同じ印字箇所の印字濃度を測定した。照射前の印字濃度に対する照射後の印字濃度の残存率を式：
〔残存率〕＝〔照射後の印字濃度〕／〔照射前の印字濃度〕×１００
に従って求め、以下の評価基準に基づいて耐光性を評価した。
〔評価基準〕
◎：残存率９５％以上
○：残存率８０％以上９５％未満
△：残存率６０％以上８０％未満
×：残存率６０％未満
【０１２１】
（５）　耐水性
前記プリンターを用い、市販のコピー用紙にベタ印字し、２５℃で１時間乾燥させた試料の特定の印字箇所の印字濃度を測定後、静水中に垂直に１０秒間浸漬し、そのまま垂直に引き上げた。２５℃で２４時間自然乾燥させた後、浸漬前と同じ箇所の印字濃度を測定し、浸漬前の印字濃度に対する浸漬後の印字濃度の残存率を式：
〔残存率〕＝〔浸漬後の印字濃度〕／〔浸漬前の印字濃度〕×１００
に従って求め、以下の評価基準に基づいて耐水性を評価した。
〔評価基準〕
◎：残存率９５％以上
○：残存率８０％以上９５％未満
△：残存率６０％以上８０％未満
×：残存率６０％未満
【０１２２】
（６）　耐擦過性
前記プリンターを用い、市販のコピー用紙にベタ印字し、２５℃で２４時間乾燥させた後、指で強く印字面を擦った。その印字のとれ具合を以下の評価基準に基づいて評価した。
〔評価基準〕
◎：印字は全くとれない
○：ほとんど印字はとれず、周りが汚れない
△：少し印字が擦りとられ、周りが少し汚れ、指も少し汚れる
×：かなり印字が擦りとられ、周りがかなりひどく汚れ、指も相当汚れる
【０１２３】
（７）　平均粒径及び分散安定性
大塚電子（株）製、レーザー粒子解析システムＥＬＳ−８０００を用い、インクに含まれている着色剤を含有するポリマー粒子の平均粒径（以下、保存前の平均粒径という）を測定した。インクを６０℃の恒温槽に１ヵ月保存後、同様の方法にて平均粒径（以下、保存後の平均粒径という）を測定した。分散安定性の指標として、分散安定度を式：
〔分散安定度〕＝〔保存後の平均粒径〕／〔保存前の平均粒径〕×１００
に従って求め、以下の評価基準に基づいて評価した。
〔評価基準〕
◎：分散安定度が９５％以上１０５　％未満
○：分散安定度が９０％以上９５％未満、又は１０５　％以上１１０　％未満
△：分散安定度が７０％以上９０％未満、又は１１０　％以上１３０　％未満
×：分散安定度が７０％未満又は１３０　％以上
【０１２４】
【表３】
2004002662.tif 000007
【０１２５】
表３に示された結果から、各実施例で得られた水系インクは、いずれも、低粘度インクのため、吐出性に優れ、コピー用紙に高印字濃度の印刷物が得られ、耐光性、耐水性、耐擦過性、更には分散安定性にも優れたものであることがわかる。
【０１２６】
【発明の効果】
本発明の水系インクは、耐水性、耐光性、耐擦過性及び分散安定性に優れ、更に安定した吐出性により、高印字濃度を付与しうるインクジェット記録用水系インクとして好適に使用することができるものである。